Brevet FR3072962A1 (20190503)

REVENDICATIONS1. Composition réticulable de revêtement polyuréthane comprenant : - une fraction polyol comprenant un polyol choisi parmi un polyester polyol, un polyéther polyol, un polycarbonate polyol ou un de leurs mélanges ; - une fraction polyisocyanate comprenant un polyisocyanate aliphatique ; - de l'isosorbide ; dans laquelle la fraction polyol comprend un polyol ayant une fonctionnalité -OH strictement supérieure à 2 et/ou la fraction polyisocyanate comprend un polyisocyanate ayant une fonctionnalité -NCO strictement supérieure à\n<CLM>\1\t2. Composition selon la revendication 1, caractérisée en ce 15 que le revêtement polyuréthane obtenu par réticulation de la composition présente une seule température de transition vitreuse Tg, ladite Tg étant supérieure ou égale à 20°C, de préférence supérieure ou égale à 25°C, plus préférentiellement supérieure ou égale à 30°C. 20\n<CLM>\1\tComposition selon la revendication 1 ou 2, caractérisée en ce que le ratio molaire de l'ensemble des fonctions -OH de la fraction polyol et de l'isosorbide sur l'ensemble des fonctions -NCO de la fraction polyisocyanate est compris entre 0,8 et 1,2, de préférence compris entre 0,95 et 1,05. 25\n<CLM>\1\tComposition selon l'une quelconque des revendications 1 à 3, caractérisée en ce que le ratio molaire de l'ensemble des fonctions -OH de la fraction polyol sur l'ensemble des fonctions -OH de l'isosorbide est compris entre 0,2 et 2 ; de préférence compris entre 0,3 et 1, plus préférentiellement 30 compris entre 0,4 à 0,6. 20\n<CLM>\1\tComposition selon l'une quelconque des revendications 1 à 4, caractérisée en ce que le polyol présente un poids moléculaire compris entre 400 et 4 000 g/mol, de préférence entre 500 et 2 000 g/mol et plus préférentiellement entre 600 5 et 1 500 g/mol.\n<CLM>\1\tComposition selon l'une quelconque des revendications 1 à 5, caractérisée en ce que le polyol est un diol ou un mélange de diols.\n<CLM>\1\tComposition selon l'une quelconque des revendications 1 à 10 6, caractérisée en ce que le polyol est choisi parmi un polyéthylène glycol (PEG), un polypropylène glycol (PPG), un polytétraméthylène éther glycol (PTMEG), un poly(caprolactone) diol, ou un de leurs mélanges ; de préférence un PTMEG ; plus préférentiellement un PTMEG ayant 15 un poids moléculaire de 400 à 2000 g/mol.\n<CLM>\1\tComposition selon l'une quelconque des revendications 1 à 7, caractérisée en ce que le polyisocyanate aliphatique présente une fonctionnalité -NCO strictement supérieure à 2 ; de préférence le polyisocyanate aliphatique est choisi parmi 20 un trimère de pentaméthylène diisocyanate (t-PMDI), un trimère d'hexaméthylène diisocyanate (t-HDI), un trimère de diisocyanate d'isophorone (t-IPDI) ou un de leurs mélanges ; de préférence t-IPDI ou t-PMDI.\n<CLM>\1\tComposition selon l'une quelconque des revendications 1 à 25 8, caractérisée en ce que la fraction polyisocyanate comprend en outre un diisocyanate aliphatique ; de préférence choisi parmi le pentaméthylène diisocyanate (PMDI), l'hexaméthylène diisocyanate (HDI), le diisocyanate d'isophorone (IPDI), le méthylène dicyclohexyl diisocyanate (HMDI ou MDI hydrogéné), 30 ou un de leurs mélanges ; plus préférentiellement l'IPDI. 21\n<CLM>\1\tComposition selon l'une quelconque des revendications 1 à 9, caractérisée en ce que la fraction polyisocyanate comprend au moins 5% molaire rapporté aux fonctions -NCO, en particulier au moins 10% molaire rapporté aux fonctions -NCO, 5 plus particulièrement au moins 15% molaire rapporté aux fonctions -NCO, de polyisocyanate aliphatique.\n<CLM>\1\tComposition selon l'une quelconque des revendications 1 à 10, caractérisée en ce que la fraction polyisocyanate comprend : 10 - 0 à 40% molaire rapporté aux fonctions -NCO de polyisocyanate aliphatique ; et - 60 à 100% molaire rapporté aux fonctions -NCO de diisocyanate aliphatique.\n<CLM>\1\tProcédé de fabrication d'un revêtement polyuréthane sur 15 un substrat comprenant les étapes suivantes : - le dépôt sur le substrat d'une couche de la composition selon l'une quelconque des revendications 1 à 11, puis - la réticulation de la composition.\n<CLM>\1\tRevêtement polyuréthane obtenu par le procédé tel que 20 défini dans la revendication 12.